(57)【要約】【課題】溶接、クランピング、インターロッキングなど既存の締結方法を用いず、電磁鋼板を接着（締結）できる接着コーティング組成物、これを適用した電磁鋼板積層体、およびその製造方法を提供する。【解決手段】本発明による接着コーティング組成は、水溶性樹脂に無機ナノ粒子が置換された有機／無機複合体を含む第１成分４０〜９５重量％、複合金属リン酸塩を含む第２成分１〜５０重量％、および添加剤１〜１０重量％含む。【選択図】図１
2020502372.tif 000002
【特許請求の範囲】
【請求項１】
全体固形分１００重量％基準で、
芳香族炭化水素を含む樹脂１０〜５０重量％、
芳香族炭化水素を含む樹脂に無機ナノ粒子が置換された有機／無機複合体５〜４０重量％、
複合金属リン酸塩１０〜３０重量％、
リン酸５〜５０重量％、および
結合強化剤１〜１５重量％を含むことを特徴とする電磁鋼板接着コーティング組成物。
【請求項２】
前記芳香族炭化水素は、ベンゼン、トルエン、キシレン、ナフタレン、アントラセン、およびベンゾピレンの中から選択される１種以上を含むことを特徴とする請求項１に記載の電磁鋼板接着コーティング組成物。
【請求項３】
前記芳香族炭化水素を含む樹脂は、エポキシ系樹脂、シロキサン系樹脂、アクリル系樹脂、フェノール系樹脂、スチレン系樹脂、ビニル系樹脂、エチレン系樹脂、およびウレタン系樹脂の中から選択される１種以上を含むことを特徴とする請求項１に記載の電磁鋼板接着コーティング組成物。
【請求項４】
前記芳香族炭化水素を含む樹脂は、重量平均分子量が１，０００〜１００，０００であり、軟化点（Ｔｇ）が３０〜１５０℃であることを特徴とする請求項１に記載の電磁鋼板接着コーティング組成物。
【請求項５】
前記無機ナノ粒子は、ＳｉＯ２、Ａｌ２Ｏ３、ＴｉＯ２、ＭｇＯ、ＺｎＯ、ＣａＯ、およびＺｒＯ２のうちの１種以上を含むことを特徴とする請求項１に記載の電磁鋼板接着コーティング組成物。
【請求項６】
前記無機ナノ粒子は、前記有機／無機複合体内に１０〜５０重量％置換されたことを特徴とする請求項１に記載の電磁鋼板接着コーティング組成物。
【請求項７】
前記複合金属リン酸塩は、第１リン酸アルミニウム（Ａｌ（Ｈ３ＰＯ４）３）、第１リン酸コバルト（Ｃｏ（Ｈ３ＰＯ４）２）、第１リン酸カルシウム（Ｃａ（Ｈ３ＰＯ４）２）、第１リン酸亜鉛（Ｚｎ（Ｈ３ＰＯ４）２）、および第１リン酸マグネシウム（Ｍｇ（Ｈ３ＰＯ４）２）のうちの１種以上を含むことを特徴とする請求項１に記載の電磁鋼板接着コーティング組成物。
【請求項８】
前記結合強化剤は、酸化物、水酸化物、カーボンナノチューブ（ＣＮＴ）、カーボンブラック、顔料、およびカップリング剤の中から選択される１種以上を含むことを特徴とする請求項１に記載の電磁鋼板接着コーティング組成物。
【請求項９】
複数の電磁鋼板と、
前記複数の電磁鋼板の間に位置する熱融着層とを含み、
前記熱融着層は、芳香族炭化水素を含む樹脂１０〜５０重量％、芳香族炭化水素を含む樹脂に無機ナノ粒子が置換された有機／無機複合体５〜４０重量％、複合金属リン酸塩１０〜３０重量％、リン酸５〜５０重量％、および結合強化剤１〜１５重量％を含むことを特徴とする電磁鋼板積層体。
【請求項１０】
複数の電磁鋼板と、
前記複数の電磁鋼板の間に位置する接着層とを含み、
前記接着層は、Ｐ：１０〜３０重量％、Ｓｉ、Ｔｉ、Ｚｒ、Ａｌ、Ｃｏ、Ｃａ、Ｚｎ、およびＭｇから選択される１種以上の金属：１０〜３０重量％、Ｎ：１〜１０重量％、Ｃ：１〜１０重量％、および残部としてＯを含むことを特徴とする電磁鋼板製品。
【請求項１１】
前記接着層は、無機物を５０〜９０重量％および有機物を１０〜５０重量％を含むことを特徴とする請求項１０に記載の電磁鋼板製品。
【請求項１２】
前記接着層は、Ｃｕ、Ｃｒ、Ｆｅ、Ｂ、Ｓｉ、Ｎａ、およびＫのうちの１種以上を１〜２０重量％さらに含むことを特徴とする請求項１０に記載の電磁鋼板製品。
【請求項１３】
前記接着層は、Ｐの炭化物、窒化物、または酸化物、およびＡｌ、Ｃｏ、Ｃａ、Ｚｎ、およびＭｇから選択される１種以上の金属の炭化物、窒化物、または酸化物を含むことを特徴とする請求項１０に記載の電磁鋼板製品。
【請求項１４】
前記接着層は、接着層の断面面積に対して、前記接着層内の無機成分が互いに凝集して粒径３０ｎｍ以上の凝集体を形成した面積分率が０．１以下であることを特徴とする請求項１０に記載の電磁鋼板製品。
【請求項１５】
前記接着層は、前記接着層の断面面積に対して、気孔の占める面積の分率が０．５以下であることを特徴とする請求項１０に記載の電磁鋼板製品。
【請求項１６】
前記接着層の厚さは０．５〜２５μｍであることを特徴とする請求項１０に記載の電磁鋼板製品。
【請求項１７】
前記接着層の硬度はロックウェル硬度基準５以上であることを特徴とする請求項１０に記載の電磁鋼板製品。
【請求項１８】
前記電磁鋼板および前記接着層の間に位置する酸化層をさらに含むことを特徴とする請求項１０に記載の電磁鋼板製品。
【請求項１９】
前記酸化層は、Ｐ：１０〜３０重量％、Ｓｉ、Ｔｉ、Ｚｒ、Ａｌ、Ｃｏ、Ｃａ、Ｚｎ、およびＭｇから選択される１種以上の金属：１０〜３０重量％、および残部としてＯを含むことを特徴とする請求項１８に記載の電磁鋼板製品。
【請求項２０】
前記酸化層の厚さは１０〜５００ｎｍであることを特徴とする請求項１８に記載の電磁鋼板製品。
【請求項２１】
前記酸化層の硬度はロックウェル硬度基準２０以上であることを特徴とする請求項１８に記載の電磁鋼板製品。
【請求項２２】
前記酸化層と前記電磁鋼板との界面から電磁鋼板の内部方向に１０μｍ以内で生成された酸化物の面積分率が０．０５以下であることを特徴とする請求項１８に記載の電磁鋼板製品。
【請求項２３】
前記酸化層と前記電磁鋼板との界面から前記電磁鋼板の内部方向に１０μｍ以内で生成された酸化物の平均粒径は０．０１〜５μｍであることを特徴とする請求項１８に記載の電磁鋼板製品。
【請求項２４】
請求項１に記載の接着コーティング組成物を準備する段階と、
前記接着コーティング組成物を電磁鋼板の表面にコーティングした後、硬化させて接着コーティング層を形成する段階と、
前記接着コーティング層が形成された複数の電磁鋼板を積層し、熱融着して熱融着層を形成する段階と、
熱融着された電磁鋼板積層体を応力除去焼鈍して、接着層を形成する段階と、を含むことを特徴とする電磁鋼板製品の製造方法。
【請求項２５】
前記接着コーティング層を形成する段階は、
２００〜６００℃の温度範囲で行われることを特徴とする請求項２４に記載の電磁鋼板製品の製造方法。
【請求項２６】
前記熱融着層を形成する段階は、
１５０〜３００℃の温度、０．５〜５．０ＭＰａの圧力、および０．１〜１２０分の加圧条件で熱融着することを特徴とする請求項２４に記載の電磁鋼板製品の製造方法。
【請求項２７】
前記熱融着層を形成する段階は、
昇温段階および融着段階を含み、昇温段階の昇温速度は１０℃／分〜１０００℃／分であることを特徴とする請求項２４に記載の電磁鋼板製品の製造方法。
【請求項２８】
前記熱融着層の収縮率が０．１％以下であることを特徴とする請求項２４に記載の電磁鋼板製品の製造方法。
（ただし、収縮率は、（［熱融着層を形成する段階の前の接着コーティング層の厚さ］−［熱融着層を形成する段階の後の熱融着層の厚さ］）／［熱融着層を形成する段階の前の接着コーティング層の厚さ］で計算される。）
【請求項２９】
前記接着層を形成する段階は、５００〜９００℃の温度で３０〜１８０分間行われることを特徴とする請求項２４に記載の電磁鋼板製品の製造方法。
【請求項３０】
前記接着層を形成する段階は、変性気体または窒素（Ｎ２）気体雰囲気で行われることを特徴とする請求項２４に記載の電磁鋼板製品の製造方法。
【請求項３１】
前記接着層を形成する段階は、液化天然ガス（ＬＮＧ）１０〜３０体積％および空気７０〜９０体積％を含む変性気体雰囲気で行われることを特徴とする請求項２４に記載の電磁鋼板製品の製造方法。
【請求項３２】
前記接着層を形成する段階において、前記接着層と前記電磁鋼板との間に酸化層がさらに生成されることを特徴とする請求項２４に記載の電磁鋼板製品の製造方法。
【発明の詳細な説明】
【技術分野】
【０００１】
電磁鋼板接着コーティング組成物、電磁鋼板製品、およびその製造方法に関する。
【背景技術】
【０００２】
無方向性電磁鋼板は、圧延板上のすべての方向に磁気的特性が均一な鋼板で、モータ、発電機の鉄心、電動機、小型変圧器などに幅広く用いられている。電磁鋼板は、打抜加工後、磁気的特性の向上のために応力除去焼鈍（ＳＲＡ）を実施しなければならないものと、応力除去焼鈍による磁気的特性効果より熱処理による経費損失が大きい場合、応力除去焼鈍を省略するもの、の２つの形態に区分される。
【０００３】
絶縁被膜は、モータ、発電機の鉄心、電動機、小型変圧器などの製品の仕上げ製造工程でコーティングされる被膜であって、通常、渦電流の発生を抑制させる電気的特性が要求される。その他にも、連続打抜加工性、耐粘着性および表面密着性などが要求される。連続打抜加工性とは、所定の形状に打抜加工後、複数を積層して鉄心に作る時、金型の摩耗を抑制する能力を意味する。耐粘着性とは、鋼板の加工応力を除去して磁気的特性を回復させる応力除去焼鈍過程後に鉄心鋼板間の密着しない能力を意味する。
【０００４】
このような基本的な特性のほか、コーティング溶液の優れた塗布作業性と配合後に長時間使用可能な溶液安定性なども要求される。このような絶縁被膜は、溶接、クランピング、インターロッキングなど別途の締結方法を用いてこそ、電磁鋼板製品に製造が可能である。
【０００５】
反面、溶接、クランピング、インターロッキングなど既存の締結方法を用いず、電磁鋼板の表面に塗布されている接着溶液の熱融着によって締結させようとする試みがある。このような目的で開発された接着コーティングは、主要成分が有機物から構成されている。しかし、有機系接着コーティング組成物は、応力除去焼鈍工程時、有機物は高温で分解されるため、表面特性（絶縁、密着、耐食など）に劣るだけでなく、各電磁鋼板一枚一枚の間の接着力（締結力）もほぼ消失してしまう。
【発明の概要】
【発明が解決しようとする課題】
【０００６】
本発明の目的は、溶接、クランピング、インターロッキングなど既存の締結方法を用いず、電磁鋼板を接着（締結）できる接着コーティング組成物、これを適用した電磁鋼板製品およびその製造方法を提供することにある。
本発明の他の目的は、応力除去焼鈍工程後にもボンディング力を維持できる接着コーティング組成物、これを適用した電磁鋼板製品、およびその製造方法を提供することにある。
【課題を解決するための手段】
【０００７】
本発明の一実施形態による電磁鋼板接着コーティング組成物は、全体固形分１００重量％基準で、芳香族炭化水素を含む樹脂１０〜５０重量％；芳香族炭化水素を含む樹脂に無機ナノ粒子が置換された有機／無機複合体５〜４０重量％；複合金属リン酸塩１０〜３０重量％、リン酸５〜５０重量％、および結合強化剤１〜１５重量％を含む。
【０００８】
芳香族炭化水素は、ベンゼン、トルエン、キシレン、ナフタレン、アントラセン、およびベンゾピレンの中から選択される１種以上を含むことができる。芳香族炭化水素を含む樹脂は、エポキシ系樹脂、シロキサン系樹脂、アクリル系樹脂、フェノール系樹脂、スチレン系樹脂、ビニル系樹脂、エチレン系樹脂、およびウレタン系樹脂の中から選択される１種以上を含むことができる。芳香族炭化水素を含む樹脂は、重量平均分子量が１，０００〜１００，０００であり、軟化点（Ｔｇ）が３０〜１５０℃であってもよい。
無機ナノ粒子は、ＳｉＯ２、Ａｌ２Ｏ３、ＴｉＯ２、ＭｇＯ、ＺｎＯ、ＣａＯ、およびＺｒＯ２のうちの１種以上を含むことができる。
【０００９】
無機ナノ粒子は、有機／無機複合体内に１０〜５０重量％置換されていてもよい。
【００１０】
複合金属リン酸塩は、第１リン酸アルミニウム（Ａｌ（Ｈ３ＰＯ４）３）、第１リン酸コバルト（Ｃｏ（Ｈ３ＰＯ４）２）、第１リン酸カルシウム（Ｃａ（Ｈ３ＰＯ４）２）、第１リン酸亜鉛（Ｚｎ（Ｈ３ＰＯ４）２）、および第１リン酸マグネシウム（Ｍｇ（Ｈ３ＰＯ４）２）のうちの１種以上を含むことができる。
【００１１】
結合強化剤は、酸化物、水酸化物、カーボンナノチューブ（ＣＮＴ）、カーボンブラック、顔料、およびカップリング剤の中から選択される１種以上を含むことができる。
【００１２】
本発明の一実施形態による電磁鋼板積層体は、複数の電磁鋼板と、複数の電磁鋼板の間に位置する熱融着層とを含み、熱融着層は、芳香族炭化水素を含む樹脂１０〜５０重量％、芳香族炭化水素を含む樹脂に無機ナノ粒子が置換された有機／無機複合体５〜４０重量％、複合金属リン酸塩１０〜３０重量％、リン酸５〜５０重量％、および結合強化剤１〜１５重量％を含む。
【００１３】
本発明の一実施形態による電磁鋼板製品は、複数の電磁鋼板と、複数の電磁鋼板の間に位置する接着層とを含み、接着層は、Ｐ：１０〜３０重量％、Ｓｉ、Ｔｉ、Ｚｒ、Ａｌ、Ｃｏ、Ｃａ、Ｚｎ、およびＭｇから選択される１種以上の金属：１０〜３０重量％、Ｎ：１〜１０重量％、Ｃ：１〜１０重量％、および残部としてＯを含む。
【００１４】
接着層は、無機物を５０〜９０重量％含むことができる。接着層は、Ｃｕ、Ｃｒ、Ｆｅ、Ｂ、Ｓｉ、Ｎａ、およびＫのうちの１種以上を１〜２０重量％さらに含んでもよい。接着層は、Ｐの炭化物、窒化物、または酸化物、およびＡｌ、Ｃｏ、Ｃａ、Ｚｎ、およびＭｇから選択される１種以上の金属の炭化物、窒化物、または酸化物を含むことができる。接着層は、接着層の断面面積に対して、接着層内の無機成分が互いに凝集して粒径３０ｎｍ以上の凝集体を形成した面積分率が０．１以下であってもよい。接着層は、接着層の断面面積に対して、気孔の占める面積の分率が０．５以下であってもよい。接着層の厚さは０．５〜２５μｍであってもよい。接着層の硬度はロックウェル硬度基準５以上であってもよい。
【００１５】
電磁鋼板および接着層の間に位置する酸化層をさらに含んでもよい。酸化層は、Ｐ：１０〜３０重量％、Ｓｉ、Ｔｉ、Ｚｒ、Ａｌ、Ｃｏ、Ｃａ、Ｚｎ、およびＭｇから選択される１種以上の金属：１０〜３０重量％、および残部としてＯを含むことができる。酸化層の厚さは１０〜５００ｎｍであってもよい。酸化層の硬度はロックウェル硬度基準２０以上であってもよい。酸化層と電磁鋼板との界面から電磁鋼板の内部方向に１０μｍ以内で生成された酸化物の面積分率が０．０５以下であってもよい。酸化層と前記電磁鋼板との界面から電磁鋼板の内部方向に１０μｍ以内で生成された酸化物の平均粒径は０．０１〜５μｍであってもよい。
【００１６】
本発明の一実施形態による電磁鋼板製品の製造方法は、接着コーティング組成物を準備する段階と、接着コーティング組成物を電磁鋼板の表面にコーティングした後、硬化させて接着コーティング層を形成する段階と、接着コーティング層が形成された複数の電磁鋼板を積層し、熱融着して熱融着層を形成する段階と、熱融着された電磁鋼板積層体を応力除去焼鈍して、接着層を形成する段階とを含む。
【００１７】
接着コーティング層を形成する段階は、２００〜６００℃の温度範囲で行われる。熱融着層を製造する段階は、１５０〜３００℃の温度、０．５〜５．０Ｍｐａの圧力、および０．１〜１２０分の加圧条件で熱融着することができる。熱融着層を形成する段階は、昇温段階および融着段階を含み、昇温段階の昇温速度は１０℃／分〜１０００℃／分とすることができる。熱融着層の収縮率が０．１％以下であってもよい。（ただし、収縮率は、（［熱融着層を形成する段階の前の接着コーティング層の厚さ］−［熱融着層を形成する段階の後の熱融着層の厚さ］）／［熱融着層を形成する段階の前の接着コーティング層の厚さ］で計算される。）
【００１８】
接着層を形成する段階は、５００〜９００℃の温度で３０〜１８０分間行われる。接着層を形成する段階は、変性気体または窒素（Ｎ２）気体雰囲気で行われる。接着層を形成する段階は、液化天然ガス（ＬＮＧ）１０〜３０体積％および空気７０〜９０体積％を含む変性気体雰囲気で行われる。
接着層を形成する段階は、接着層と電磁鋼板との間に酸化層がさらに生成されてもよい。
【発明の効果】
【００１９】
本発明の一実施形態によれば、接着コーティング層自体の耐油性、密着性、耐食性、絶縁性を改善し、互いに異なる電磁鋼板を接着させるにあたり、接着力、耐スクラッチ性、耐候性、溶接性、高温耐油性を向上させることができる。本発明の一実施形態によれば、溶接、クランピング、インターロッキングなど既存の締結方法を用いず、電磁鋼板を接着可能で、電磁鋼板製品の磁性にさらに優れている。
【図面の簡単な説明】
【００２０】
【図１】電磁鋼板製品の模式図である。
【図２】本発明の一実施形態による電磁鋼板製品の断面の概略図である。
【図３】本発明の他の実施形態による電磁鋼板製品の断面の概略図である。
【図４】実施例７における熱融着後の、電磁鋼板製品の断面の走査電子顕微鏡（Ｓｃａｎｎｉｎｇ  Ｅｌｅｃｔｒｏｎ  Ｍｉｃｒｏｓｃｏｐｅ、ＳＥＭ）写真である。
【図５】実施例７における熱融着後の、電磁鋼板製品の断面の走査電子顕微鏡（Ｓｃａｎｎｉｎｇ  Ｅｌｅｃｔｒｏｎ  Ｍｉｃｒｏｓｃｏｐｅ、ＳＥＭ）写真および厚さの測定結果である。
【図６】実施例７における熱融着後の、熱融着層のＳｉ元素の分析結果である。
【図７】実施例７における熱融着後の、熱融着層のＰ元素の分析結果である。
【図８】実施例７、８、１１および１２における熱融着後の、熱融着層の接着力の測定結果である。
【図９】実施例７における応力除去焼鈍後の、電磁鋼板製品の断面の走査電子顕微鏡（Ｓｃａｎｎｉｎｇ  Ｅｌｅｃｔｒｏｎ  Ｍｉｃｒｏｓｃｏｐｅ、ＳＥＭ）写真である。
【図１０】実施例１１における応力除去焼鈍後の、電磁鋼板製品の断面の走査電子顕微鏡（Ｓｃａｎｎｉｎｇ  Ｅｌｅｃｔｒｏｎ  Ｍｉｃｒｏｓｃｏｐｅ、ＳＥＭ）写真である。
【図１１】実施例７における応力除去焼鈍後の、電磁鋼板製品の断面の走査電子顕微鏡（Ｓｃａｎｎｉｎｇ  Ｅｌｅｃｔｒｏｎ  Ｍｉｃｒｏｓｃｏｐｅ、ＳＥＭ）写真および厚さの測定結果である。
【図１２】実施例７における応力除去焼鈍後の、電磁鋼板製品の断面の電子探針微細分析（ＥＰＭＡ）結果である。
【図１３】実施例７における応力除去焼鈍後の、電磁鋼板製品の断面の電子探針微細分析（ＥＰＭＡ）結果である。
【図１４】実施例７における応力除去焼鈍後の、電磁鋼板製品の断面の電子探針微細分析（ＥＰＭＡ）結果である。
【図１５】実施例７における応力除去焼鈍後の、電磁鋼板製品の断面の電子探針微細分析（ＥＰＭＡ）結果である。
【図１６】実施例７における応力除去焼鈍後の、電磁鋼板製品の断面の電子探針微細分析（ＥＰＭＡ）結果である。
【図１７】実施例７における応力除去焼鈍後の、電磁鋼板製品の断面の電子探針微細分析（ＥＰＭＡ）結果である。
【図１８】実施例１１における応力除去焼鈍後の、電磁鋼板製品の断面の電子探針微細分析（ＥＰＭＡ）結果である。
【図１９】実施例１１における応力除去焼鈍後の、電磁鋼板製品の断面の電子探針微細分析（ＥＰＭＡ）結果である。
【図２０】実施例１１における応力除去焼鈍後の、電磁鋼板製品の断面の電子探針微細分析（ＥＰＭＡ）結果である。
【図２１】実施例１１における応力除去焼鈍後の、電磁鋼板製品の断面の電子探針微細分析（ＥＰＭＡ）結果である。
【図２２】実施例１１における応力除去焼鈍後の、電磁鋼板製品の断面の電子探針微細分析（ＥＰＭＡ）結果である。
【図２３】実施例１１における応力除去焼鈍後の、電磁鋼板製品の断面の電子探針微細分析（ＥＰＭＡ）結果である。
【図２４】実施例７、８、１１および１２における応力除去焼鈍後の、接着層の接着力測定結果である。
【発明を実施するための形態】
【００２１】
第１、第２および第３などの用語は、多様な部分、成分、領域、層および／またはセクションを説明するために使用されるが、これらに限定されない。これらの用語は、ある部分、成分、領域、層またはセクションを、他の部分、成分、領域、層またはセクションと区別するためにのみ使用される。したがって、以下に述べる第１部分、成分、領域、層またはセクションは、本発明の範囲を逸脱しない範囲内で第２部分、成分、領域、層またはセクションと言及される。
【００２２】
ここで使用される専門用語は、単に特定の実施例を言及するためのものであり、本発明を限定することを意図しない。ここで使用される単数形態は、文言がこれと明確に反対の意味を示さない限り、複数形態も含む。明細書で使用される「含む」の意味は、特定の特性、領域、整数、段階、動作、要素および／または成分を具体化し、他の特性、領域、整数、段階、動作、要素および／または成分の存在や付加を除外させるわけではない。
【００２３】
ある部分が他の部分の「上に」あると言及する場合、これは、まさに他の部分の上にある。その間に他の部分が伴っていてもよい。対照的に、ある部分が他の部分の「真上に」あると言及する場合、その間に他の部分は介在しない。別途に定義しないものの、ここに使用される技術用語および科学用語を含むすべての用語は、本発明の属する技術分野における通常の知識を有する者が一般に理解する意味と同じ意味を有する。通常使用される辞書に定義された用語は、関連技術文献と現在開示された内容に符合する意味を有すると追加解釈され、定義されない限り、理想的または非常に公式的な意味で解釈されない。
【００２４】
以下、添付した図面を参照して、本発明の実施例について、本発明の属する技術分野における通常の知識を有する者が容易に実施できるように詳しく説明する。しかし、本発明は種々の異なる形態で実現可能であり、ここで説明する実施例に限定されない。
【００２５】
本発明の一実施形態では、電磁鋼板接着コーティング組成物、電磁鋼板積層体、電磁鋼板製品、およびその製造方法をそれぞれ提供する。本発明の一実施形態による電磁鋼板接着コーティング組成物は、全体固形分１００重量％基準で、芳香族炭化水素を含む樹脂１０〜５０重量％；芳香族炭化水素を含む樹脂に無機ナノ粒子が置換された有機／無機複合体５〜４０重量％；複合金属リン酸塩１０〜３０重量％、リン酸５〜５０重量％、および結合強化剤１〜１５重量％を含む。本発明の一実施形態による電磁鋼板接着コーティング組成物は、溶接、クランピング、インターロッキングなど既存の締結方法を用いず、電磁鋼板を接着（締結）できるようにする。また、応力除去焼鈍工程後にもボンディング力を維持することができる。本発明の一実施形態において、電磁鋼板は、無方向性または方向性電磁鋼板であり、より具体的には、無方向性電磁鋼板であってもよい。
【００２６】
以下、各成分別に具体的に説明する。
芳香族炭化水素を含む樹脂は、後述する熱融着時、熱融着層を形成し、電磁鋼板の間に介在して、電磁鋼板の間に接着力を付与する。熱融着層が電磁鋼板の間で接着力を適切に付与できない場合、精密に積層された複数の電磁鋼板が工程の進行過程でずれてしまう。積層位置がずれてしまうと、最終的に製造された電磁鋼板製品の品質に薬影響を及ぼす。芳香族炭化水素を含む樹脂によって熱融着後、接着力を確保することによって、積層された電磁鋼板の位置がずれないようにすることができる。
【００２７】
芳香族炭化水素を含む樹脂は、後述する応力除去焼鈍段階で一部は分解されるが、一部は残存して、電磁鋼板の間に接着力を付与する。この時、芳香族炭化水素は、高温でも熱分解されず、応力除去焼鈍工程後にも接着力を維持する。反面、芳香族炭化水素を含まない樹脂の場合、応力除去焼鈍段階ですべて熱分解されて、接着力が劣化する。
【００２８】
芳香族炭化水素を含む樹脂とは、主鎖および／または側鎖に芳香族炭化水素を含む樹脂を意味する。具体的には、芳香族炭化水素は、ベンゼン、トルエン、キシレン、ナフタレン、アントラセン、およびベンゾピレンの中から選択される１種以上を含むことができる。樹脂は、具体的には、エポキシ系樹脂、シロキサン系樹脂、アクリル系樹脂、フェノール系樹脂、スチレン系樹脂、ビニル系樹脂、エチレン系樹脂、およびウレタン系樹脂の中から選択される１種以上を含むことができる。この時、先に例示された樹脂のうちの１種または２種以上の混合物を選択することによって、熱融着層、接着層の耐熱性を向上させることができる。言い換えれば、芳香族炭化水素を含む樹脂は、熱融着層、接着層の絶縁性、耐熱性、表面特性などを改善するのに寄与する。
【００２９】
芳香族炭化水素を含む樹脂は、重量平均分子量が１，０００〜１００，０００であり、数平均分子量が１，０００〜４０，０００であってもよい。重量平均分子量および数平均分子量に関連し、各下限未満の場合、硬化性、強度など接着コーティング層の物性が低下することがあり、各上限超過の場合、前記水溶性樹脂内の相（ｐｈａｓｅ）分離が起こり、複合金属リン酸塩との相溶性が低下することがある。より具体的には、芳香族炭化水素を含む樹脂は５，０００〜３０，０００の重量平均分子量を有することができる。また、水溶性樹脂の軟化点（Ｔｇ）は３０〜１５０℃であってもよく、固体分率（固形分の含有量）は１０〜５０重量％であってもよい。もし、水溶性樹脂の軟化点（Ｔｇ）が１２０℃超過の場合、組成物の粘度が過度に高くなって、コーティング作業性が低下することがある。
【００３０】
芳香族炭化水素を含む樹脂は、接着コーティング物の固形分１００重量％基準で、１０〜５０重量％含まれる。芳香族炭化水素を含む樹脂が過度に少なく含まれる場合、熱融着層の接着力を適切に確保できない問題が発生しうる。芳香族炭化水素を含む樹脂が過度に多く含まれる場合、芳香族炭化水素を含む樹脂は、応力除去焼鈍段階で一部熱分解されるため、接着層の接着力を適切に確保できない問題が発生しうる。さらに具体的には、芳香族炭化水素を含む樹脂は、接着コーティング物の固形分１００重量％基準で、２０〜４０重量％含まれる。
【００３１】
接着コーティング物は、炭化水素を含む樹脂に無機ナノ粒子が置換された有機／無機複合体を含む。前述のように、芳香族炭化水素を含む樹脂は、応力除去焼鈍段階で一部熱分解されるため、芳香族炭化水素を含む樹脂だけでは接着層の接着力を適切に確保しにくい。接着層の接着力を適切に付与するために、炭化水素を含む樹脂に無機ナノ粒子が置換された有機／無機複合体を含む。無機ナノ粒子が応力除去焼鈍段階の後、接着層の接着力を付与する。また、複合金属リン酸塩の浸漬（ｐｒｅｃｉｐｉｔａｔｉｏｎ）やもつれ（ａｇｇｌｏｍｅｒａｔｉｏｎ）現象を防止し、応力除去焼鈍（Ｓｔｒｅｓｓ  ｒｅｌｉｅｆ  Ａｎｎｅａｌｉｎｇ）後の表面特性をより優れたものに発現するのに寄与する。
【００３２】
有機／無機複合体において炭化水素を含む樹脂は、前述した接着コーティング物の成分として炭化水素を含む樹脂の説明と同一であるので、繰り返しの説明は省略する。接着コーティング物の成分として炭化水素を含む樹脂と、有機／無機複合体において炭化水素を含む樹脂とは、同一の種類であってもよい。無機ナノ粒子を、炭化水素を含む樹脂に置換させず、単独で添加する場合、無機ナノ粒子同士で凝集し、分散が行われなくなる。
【００３３】
具体的には、無機ナノ粒子は、ＳｉＯ２、Ａｌ２Ｏ３、ＴｉＯ２、ＭｇＯ、ＺｎＯ、ＣａＯ、およびＺｒＯ２のうちの１種以上を含むことができる。
無機ナノ粒子は、平均粒子サイズが３〜５０ｎｍであってもよい。
無機ナノ粒子は、有機／無機複合体内に１０〜５０重量％置換されていてもよい。つまり、有機／無機複合体１００重量％に対して、無機ナノ粒子が１０〜５０重量％および炭化水素を含む樹脂５０〜９０重量％を含むことができる。無機ナノ粒子の量が少なすぎると、応力除去焼鈍後の接着層の接着力を適切に確保しにくいことがある。無機ナノ粒子の量が多すぎると、無機ナノ粒子が凝集する問題が発生しうる。
【００３４】
有機／無機複合体は、接着コーティング物の固形分１００重量％基準で、５〜４０重量％含まれる。有機／無機複合体が過度に少なく含まれる場合、応力除去焼鈍後の接着層の接着力を適切に確保しにくいことがある。また、複合金属リン酸塩の浸漬（ｐｒｅｃｉｐｉｔａｔｉｏｎ）やもつれ（ａｇｇｌｏｍｅｒａｔｉｏｎ）現象が起こることがある。有機／無機複合体が過度に多く含まれる場合、相対的に炭化水素を含む樹脂の含有量が低くなって、熱融着層の接着力を適切に確保しにくいことがある。さらに、複合金属リン酸塩の含有量が相対的に少なくなって、結合層の結合力が低下することがある。さらに具体的には、有機／無機複合体は、接着コーティング物の固形分１００重量％基準で、１０〜３５重量％含まれる。
【００３５】
接着コーティング物は、複合金属リン酸塩を含む。本発明の一実施形態で使用されるリン酸塩は、Ｍｘ（Ｈ３ＰＯ４）ｙの化学式で表されるもので、Ｍｘ（ＰＯ４）ｙの化学式で表される金属リン酸塩（ｍｅｔａｌ  ｐｈｏｓｐｈａｔｅ）と区別するために、「複合金属リン酸塩」と定義する。
【００３６】
前記「複合金属リン酸塩」は、リン酸（Ｈ３ＰＯ４）と、金属水酸化物（Ｍｘ（ＯＨ）ｙ）または金属酸化物（ＭｘＯ）との反応を利用して製造され、その具体例としては、後述する実施例で使用される第１リン酸アルミニウム（Ａｌ（Ｈ３ＰＯ４）３）、第１リン酸コバルト（Ｃｏ（Ｈ３ＰＯ４）２）、第１リン酸カルシウム（Ｃａ（Ｈ３ＰＯ４）２）、第１リン酸亜鉛（Ｚｎ（Ｈ３ＰＯ４）２）、第１リン酸マグネシウム（Ｍｇ（Ｈ３ＰＯ４）２）などがある。複合金属リン酸塩は、熱融着による熱融着層の高温接着性、高温耐油性および応力除去焼鈍（Ｓｔｒｅｓｓ  Ｒｅｌｉｅｆ  Ａｎｎｅａｌｉｎｇ）後の接着層の接着特性に寄与する。前述した炭化水素を含む樹脂および有機／無機複合体とともに含まれるので、接着コーティング組成物は、有機／無機混合組成物になる。
【００３７】
先に簡単に言及したが、前記複合金属リン酸塩は、Ｍｘ（Ｈ３ＰＯ４）ｙの化学式で表されるもので、Ｍｘ（ＰＯ４）ｙの化学式で表される金属リン酸塩（ｍｅｔａｌ  ｐｈｏｓｐｈａｔｅ）と区別される。このような複合金属リン酸塩１種または２種以上の混合物が前記第２成分に含まれる。先に簡単に言及したが、前記第２成分に含まれる複合金属リン酸塩は、金属水酸化物（Ｍｘ（ＯＨ）ｙ）または金属酸化物（ＭｘＯ）と、リン酸（Ｈ３ＰＯ４）との反応を利用して製造される。
【００３８】
例えば、８５重量％の自由リン酸リン酸（Ｈ３ＰＯ４）を含むリン酸水溶液を１００重量部基準とし、金属水酸化物（Ｍｘ（ＯＨ）ｙ）または金属酸化物（ＭｘＯ）をそれぞれ投入し、８０〜９０℃で６〜１０時間反応させると、それぞれの複合金属リン酸塩が得られる。この時、金属水酸化物（Ｍｘ（ＯＨ）ｙ）または金属酸化物（ＭｘＯ）の投入量は、水酸化アルミニウム（Ａｌ（ＯＨ）３）の場合に１〜４０重量部、水酸化コバルト（Ｃｏ（ＯＨ）２）の場合に１〜１０重量部、酸化カルシウム（ＣａＯ）の場合に１〜１５重量部、酸化亜鉛（ＺｎＯ）の場合に１〜２０重量部、酸化マグネシウム（ＭｇＯ）の場合に１〜１０重量部で、それぞれ前記リン酸水溶液を１００重量部基準としたものである。このような各範囲を満足する場合、耐熱性および／または接着性のバランスを維持することができる。
【００３９】
複合金属リン酸塩は、接着コーティング物の固形分１００重量％基準で、１０〜３０重量％含まれる。複合金属リン酸塩が過度に少なく含まれる場合、応力除去焼鈍後の接着層の接着力を適切に確保しにくいことがある。複合金属リン酸塩が過度に多く含まれる場合、複合金属リン酸塩間の凝集によって、接着層の接着力にむしろ劣ることがある。さらに具体的には、複合金属リン酸塩は、接着コーティング物の固形分１００重量％基準で、１５〜２７重量％含まれる。
【００４０】
リン酸は、前述した複合金属リン酸塩とともに、熱融着による熱融着層の高温接着性、高温耐油性および応力除去焼鈍（Ｓｔｒｅｓｓ  Ｒｅｌｉｅｆ  Ａｎｎｅａｌｉｎｇ）後の接着層の接着特性に寄与する。リン酸は、接着コーティング物の固形分１００重量％基準で、１０〜５０重量％含まれる。リン酸が過度に少なく含まれる場合、応力除去焼鈍後の接着層の接着力を適切に確保しにくいことがある。リン酸は、水分を吸収する性質があり、リン酸が過度に多く含まれる場合、接着コーティング組成物における水分を吸収して、接着コーティング組成物を凝集させることがある。これによって、接着層の接着力にむしろ劣ることがある。さらに具体的には、リン酸は、接着コーティング物の固形分１００重量％基準で、１２〜３５重量％含まれる。
【００４１】
結合強化剤は、接着層の耐熱性および／または接着性のバランスを維持するのに寄与し、特に、応力除去焼鈍工程後の接着力を向上させるのに寄与する。結合強化剤は、酸化物、水酸化物、カーボンナノチューブ（ＣＮＴ）、カーボンブラック、顔料、およびカップリング剤の中から選択される１種以上を含む。具体的には、酸化物として、酸化銅（ＣｕＯ）、酸化アルミニウム（Ａｌ２Ｏ３）、酸化カルシウム（ＣａＯ）、酸化マグネシウム（ＭｇＯ）、酸化クロム（ＣｒＯ３）、酸化鉄（Ｆｅ２Ｏ３）、ホウ酸（Ｈ３ＢＯ３）、リン酸（Ｈ３ＰＯ４）、酸化亜鉛（ＺｎＯ）、およびシリカ（ＳｉＯ２）のうちの１種以上になってもよい。特に、シリカは、ＳｉＯ２の粒径が３〜１００ｎｍのコロイダルシリカを使用することができる。さらに具体的には、水溶液中のＳｉＯ２の含有量は１０ｗｔ％〜５０ｗｔ％になってもよい。
【００４２】
水酸化物として、水酸化ナトリウム（ＮａＯＨ）、水酸化アルミニウム（Ａｌ（ＯＨ）２）、水酸化マグネシウム（Ｍｇ（ＯＨ）２）、水酸化カルシウム（Ｃａ（ＯＨ）２）、および水酸化カリウム（ＫＯＨ）のうちの１種以上になってもよい。カーボンナノチューブ（ＣＮＴ）は、幅方向の直径が１〜１５ｎｍであり、水溶液に含まれている含有量は１〜２０ｗｔ％のカーボンナノチューブを使用することができる。カーボンブラックは、粒径が１〜２０μｍであり、水溶液に含まれている含有量は５ｗｔ％〜４０ｗｔ％のカーボンブラックを使用することができる。
【００４３】
顔料は、Ｐｈｔｈａｌｏｃｙａｎｉｎｅ系ＢｌｕｅおよびＧｒｅｅｎを使用することができ、粒径は１〜３０μｍを使用することができる。カップリング剤は、シラン系カップリング剤を使用することができ、さらに具体的には、３−Ｇｌｙｃｉｄｏｘｙｐｒｏｐｙｌｔｒｉｍｅｔｈｏｘｙｓｉｌａｎｅを使用することができる。
【００４４】
結合強化剤は、接着コーティング組成物の固形分１００重量％に対して、１〜１５重量％含まれる。前述の範囲を満足する場合、接着層の耐熱性および／または接着性のバランスを維持可能であり、特に、応力除去焼鈍工程後の接着力がはるかに向上できる。結合強化剤の含有量が少なすぎる場合、応力除去焼鈍工程後の接着性に劣ることがある。結合強化剤の含有量が多すぎる場合、熱融着時、接着力に劣ることがある。より具体的には、結合強化剤は３〜１２重量％含まれる。
【００４５】
前述した成分のほか、電磁鋼板接着コーティング組成物は、塗布を容易にし、成分を均一に分散させるために、溶媒を含むことができる。前述した固形分の表現は、溶媒を含む揮発分を除き、残りの固形分を称するのである。
本発明の一実施形態による電磁鋼板積層体は、複数の電磁鋼板と、複数の電磁鋼板の間に位置する熱融着層とを含む。この時、熱融着層とは、前述した接着コーティング組成物を電磁鋼板の表面にコーティングし、硬化させて接着コーティング層を形成し、これを積層して熱融着することによって形成された層を意味する。熱融着過程で樹脂を分解させず、接着コーティング組成物内の樹脂を硬化させて熱融着層に接着力を付与する。このように、熱融着層は適切な接着力を確保することによって、積層された電磁鋼板の位置がずれないようにすることができる。熱融着過程で接着コーティング組成物内の溶媒などの揮発成分は除去され、固形分のみが残存するので、熱融着層は、接着コーティング組成物内の固形分と成分および成分比率が同一である。熱融着層の成分に関する説明は、接着コーティング組成物の説明と重複するので、重複する説明を省略する。
【００４６】
本発明の一実施形態による電磁鋼板製品は、複数の電磁鋼板と、複数の電磁鋼板の間に位置する接着層とを含む。図１では、本発明の一実施形態による電磁鋼板製品の模式図を示す。図１に示されるように、複数の電磁鋼板が積層されている形態である。
【００４７】
図２では、本発明の一実施形態による電磁鋼板製品の断面の概略図を示す。図２に示されるように、本発明の一実施形態による電磁鋼板製品１００は、複数の電磁鋼板１０と、複数の電磁鋼板の間に位置する接着層３０とを含む。
本発明の一実施形態による電磁鋼板製品は、溶接、クランピング、インターロッキングなど既存の方法を用いず、単純に前述した接着コーティング組成物を用いて接着層を形成することによって、互いに異なる電磁鋼板を熱融着させた製品である。
【００４８】
この時、前述した接着コーティング組成物の特性によって、電磁鋼板製品は、熱融着後にも高温接着性および高温耐油性に優れ、特に、応力除去焼鈍（Ｓｔｒｅｓｓ  Ｒｅｌｉｅｆ  Ａｎｎｅａｌｉｎｇ）まで経て製造された製品であるにもかかわらず、表面特性および接着特性が低下しない特性がある。以下、各構成別に詳細に説明する。
【００４９】
電磁鋼板１０は、一般的な無方向性または方向性電磁鋼板１０を制限なく使用可能である。本発明の一実施形態では、複数の電磁鋼板１０の間に接着層３０を形成して、電磁鋼板製品１００を製造することが主要構成であるので、電磁鋼板１０に関する具体的な説明は省略する。
【００５０】
接着層３０は、複数の電磁鋼板１０の間に形成され、複数の電磁鋼板１０を、溶接、クランピング、インターロッキングなど既存の締結方法を用いず、接着できる程度に接着力が強い。接着層３０は、前述した接着コーティング組成物を表面にコーティングし、硬化させて接着コーティング層を形成し、これを積層して熱融着して熱融着層を形成した後、応力除去焼鈍して接着層を形成することができる。接着コーティング層が形成された複数の電磁鋼板１０を積層し熱融着すると、接着コーティング層内の樹脂成分が熱融着されて、熱融着層を形成する。このように、熱融着層が形成された電磁鋼板積層体を再び応力除去焼鈍すると、接着コーティング組成物成分中、樹脂のような有機成分はＣＯ２またはＣＯに大部分分解され、一部は残存する。分解によって生成されたＣＯ２またはＣＯは完全に気化せず、接着層３０内で炭化物の形態で再結合する。また、有機／無機複合体樹脂および複合金属リン酸塩に由来するＯは酸化物の形態で生成され成長する。
【００５１】
応力除去焼鈍雰囲気および大気に由来するＮは窒化物の形態で生成および成長する。このように生成および成長した炭化物、酸化物、窒化物は、接着層３０内で接着力を確保する。本発明の一実施形態において、接着層３０は、無機物を５０〜９０重量％含むことができる。接着層３０は、無機物ネットワークの形成および成長によって接着力を形成する。無機物が多すぎると、熱融着時、接着力に劣ることがある。無機物が少なすぎると、応力除去焼鈍後、接着力に劣ることがある。さらに具体的には、接着層３０は、無機物を６０〜７５重量％含むことができる。
【００５２】
本発明の一実施形態において、接着層３０は、Ｐ：１０〜３０重量％、Ｓｉ、Ｔｉ、Ｚｒ、Ａｌ、Ｃｏ、Ｃａ、Ｚｎ、およびＭｇから選択される１種以上の金属：１０〜３０重量％、Ｎ：１〜１０重量％、Ｃ：１〜１０重量％、および残部としてＯを含む。リン（Ｐ）は、接着コーティング組成物内の複合金属リン酸塩およびリン酸に由来する。Ｐが適切な含有量で含まれていてこそ、接着性を維持することができる。Ｓｉ、Ｔｉ、Ａｌ、Ｚｒ、Ｚｎ、Ｍｇは、樹脂に置換されている無機ナノ粒子であるＳｉＯ２、Ａｌ２Ｏ３、ＴｉＯ２、ＭｇＯ、ＺｎＯ、またはＺｒＯ２に由来できる。Ａｌ、Ｃｏ、Ｃａ、Ｚｎ、およびＭｇから選択される１種以上の金属は、接着コーティング組成物内の複合金属リン酸塩に由来できる。前述した金属が適切な含有量で含まれていてこそ、接着性を維持することができる。前述した金属を２種以上の複数種含む場合、その複数種の金属の含有量で前述の範囲に含まれる。
【００５３】
Ｃ、Ｏ、Ｎは、前述したＰ、およびＡｌ、Ｃｏ、Ｃａ、Ｚｎ、およびＭｇから選択される１種以上の金属と結合して、炭化物、酸化物、または窒化物を生成および成長させることによって、接着層３０内の接着力を確保する。Ｃ、Ｏ、Ｎがそれぞれ前述の範囲に含まれてこそ、接着性を確保することができる。Ｃは樹脂成分、ＯおよびＮは大気に由来できる。
【００５４】
本発明の一実施形態において、接着層は、Ｃｕ、Ｃｒ、Ｆｅ、Ｂ、Ｓｉ、Ｎａ、およびＫのうちの１種以上を１〜２０重量％さらに含んでもよい。これらの元素は、接着コーティング組成物内の添加剤に由来し、Ｃ、Ｏ、Ｎと結合して、炭化物、酸化物、または窒化物を生成および成長させることによって、接着層３０内の接着力を確保する。
【００５５】
本発明の一実施形態において、炭化物とは、ＣａＣ２、Ｎａ２Ｃ２、Ｈ２Ｃ２、Ａｌ４Ｃ３、Ｍｇ２Ｃ３、ＳｉＣ、Ｂ４Ｃ、ＣＯ、ＣＯ２などになってもよいし、酸化物とは、Ｎａ２Ｏ、Ｋ２Ｏ、ＣａＯ、ＭｇＯ、Ａｌ２Ｏ３、Ｆｅ２Ｏ３、ＣｏＯ、ＭｇＯ、Ｎａ２Ｏ、ＣａＯ、ＦｅＯ、Ａｌ２Ｏ３、Ｋ２Ｏ、ＳｉＯ２などになってもよく、窒化物は、Ｋ３Ｎ、Ｍｇ３Ｎ２、Ｃａ３Ｎ２、Ｆｅ２Ｎ、Ｚｎ３Ｎ２、（ＣＮ）２．Ｓ４Ｎ４、ＳｉＮなどになる。
【００５６】
接着層３０は、接着層３０の断面面積に対して、接着層３０内の無機成分が互いに凝集して粒径３０ｎｍ以上の凝集体を形成した面積分率が０．１以下であってもよい。面積分率とは、全体面積を１とした時、凝集体の面積を意味する。前述した接着コーティング組成物内の水溶性樹脂成分によって、複合金属リン酸塩および添加剤内の無機成分が均等に分散し、応力除去焼鈍しても無機成分が凝集しなくなる。このように、無機成分が凝集せず、均等に分散して、接着層３０内の接着力をさらに確保することができる。
【００５７】
本発明の一実施形態において、凝集体とは、前述したＰ、Ｓｉ、Ａｌ、Ｃｏ、Ｃａ、Ｚｎ、ＭｇなどがＣ、Ｏ、Ｎと反応して凝集したものを意味する。
接着層３０は、接着層３０の断面面積に対して、気孔の占める面積の分率が０．５以下であってもよい。このように気孔の占める面積が少ないため、応力除去焼鈍しても水溶性有機成分が熱分解されて生成されるＣＯ、ＣＯ２が完全に気化せず、炭化物または酸化物の形態で生成される。さらに具体的には、気孔の占める面積の分率が０．１以下であってもよい。さらに具体的には、気孔の占める面積の分率が０．０１以下であってもよい。
【００５８】
接着層３０の厚さは０．５〜２５μｍであってもよい。この範囲を満足する場合、接着層３０の優れた表面特性（例えば、絶縁性、耐食性、密着性など）を有することができる。接着層３０の硬度はロックウェル硬度基準５以上であってもよい。硬度が低すぎると、表面にＳｔｉｃｋｙと加工性に問題が発生しうる。
【００５９】
図３は、本発明の他の実施形態による電磁鋼板製品の断面の概略図を示す。図３に示すように、本発明の一実施形態による電磁鋼板製品１００は、複数の電磁鋼板１０と、複数の電磁鋼板の間に位置する接着層３０と、電磁鋼板１０および接着層３０の間に位置する酸化層２０とを含む。
【００６０】
酸化層２０は、応力除去焼鈍過程で融着層にある無機および金属成分と素地層にある酸化物とが高温反応によってＤｅｎｓｅなＰａｓｓｉｖａｔｉｏｎ  Ｌａｙｅｒを生成する。酸化層２０が形成されることによって、電磁鋼板１０内に酸化物が生成されることが抑制され、電磁鋼板製品１００の磁性をさらに向上させることができる。
【００６１】
酸化層は、Ｐ：１０〜３０重量％、Ｓｉ、Ｔｉ、Ｚｒ、Ａｌ、Ｃｏ、Ｃａ、Ｚｎ、およびＭｇから選択される１種以上の金属：１０〜３０重量、および残部としてＯを含むことができる。Ｐは、接着層３０のように接着コーティング組成物内の複合金属リン酸塩に由来する。Ｓｉ、Ｔｉ、Ｚｒ、Ａｌ、Ｃｏ、Ｃａ、Ｚｎ、およびＭｇから選択される１種以上の金属は、接着コーティング組成物内の水溶性樹脂に置換されている無機ナノ粒子および複合金属リン酸塩に由来する。酸化層２０は、Ｎ、Ｃをほとんど含まない点から、接着層３０と区別される。その他にも、酸化層２０は、応力除去焼鈍過程で電磁鋼板１０から拡散するＦｅ、Ｓｉなどをさらに含んでもよい。
【００６２】
酸化層２０の厚さは１０〜５００ｎｍであってもよい。酸化層２０の厚さが薄すぎると、電磁鋼板１０内に酸化物が生成されて磁性に悪影響を及ぼすことがある。酸化層２０の厚さが厚すぎると、酸化層と樹脂層との密着性が良くなくて、むしろボンディング力に劣ることがある。酸化層２０は、接着層３０に比べて硬度が高い。具体的には、酸化層２０の硬度はロックウェル硬度基準２０以上であってもよい。
【００６３】
前述のように、酸化層２０が形成されることによって、電磁鋼板１０内に酸化物が生成されることが抑制される。具体的には、酸化層２０と電磁鋼板１０との界面から電磁鋼板１０の内部方向に１０μｍ以内で生成された酸化物の面積分率が０．０５以下であってもよい。また、酸化物が生成されてもその粒径が非常に小さくて、磁性に及ぼす影響を最小化することができる。具体的には、酸化層２０と電磁鋼板１０との界面から電磁鋼板１０の内部方向に１０μｍ以内で生成された酸化物の平均粒径は０．０１〜５μｍであってもよい。
【００６４】
本発明の一実施形態による電磁鋼板製品の製造方法は、接着コーティング組成物を準備する段階と、接着コーティング組成物を電磁鋼板の表面にコーティングした後、硬化させて接着コーティング層を形成する段階と、接着コーティング層が形成された複数の電磁鋼板を積層し、熱融着して熱融着層を形成する段階と、熱融着された電磁鋼板積層体を応力除去焼鈍して、接着層を形成する段階とを含む。
【００６５】
以下、各段階別に具体的に説明する。
【００６６】
まず、接着コーティング組成物を準備する。接着コーティング組成物については前述したので、繰り返しの説明を省略する。次に、接着コーティング組成物を電磁鋼板の表面にコーティングした後、硬化させて接着コーティング層を形成する。この段階は、接着コーティング組成物の硬化のために、２００〜６００℃の温度範囲で行われる。接着コーティング層が形成された複数の電磁鋼板を積層し、熱融着して熱融着層を形成する。熱融着する段階により接着コーティング層内の樹脂成分が熱融着し、熱融着層を形成する。
【００６７】
熱融着する段階は、１５０〜３００℃の温度、０．５〜５．０Ｍｐａの圧力、および０．１〜１２０分の加圧条件で熱融着することができる。前記条件は、それぞれ独立して満足することができ、２以上の条件を同時に満足することもできる。このように熱融着する段階での温度、圧力、時間条件を調節することによって、電磁鋼板の間に、ギャップや、気孔なしに、密に熱融着できる。熱融着する段階は、昇温段階および融着段階を含み、昇温段階の昇温速度は１０℃／分〜１０００℃／分になってもよい。
【００６８】
熱融着層の収縮率が０．１％以下になってもよい。この時、収縮率は、（［熱融着層を形成する段階の前の接着コーティング層の厚さ］−［熱融着層を形成する段階の後の熱融着層の厚さ］）／［熱融着層を形成する段階の前の接着コーティング層の厚さ］で計算される。熱融着層の収縮率が小さいとの意味は、熱融着層内に気孔や、ギャップなしに密に熱融着されたことを意味し、この後、応力除去焼鈍過程で水溶性樹脂成分が分解されて生成されたＧａｓ（ＣＯ、ＣＯ２など）が接着層の外部に抜け出ず、炭化物、酸化物に形成されることを意味する。したがって、収縮率が低いほど、接着層の接着力が向上する。
【００６９】
次に、熱融着された電磁鋼板積層体を応力除去焼鈍して、接着層を形成する。応力除去焼鈍は、５００〜９００℃の温度で３０〜１８０分間行われる。
接着層を形成する段階は、変性気体または窒素（Ｎ２）気体雰囲気で行われる。具体的には、変性気体は、液化天然ガス（ＬＮＧ）１０〜３０体積％および空気７０〜９０体積％を含む気体を意味する。窒素気体雰囲気とは、窒素を含む雰囲気を意味する。具体的には、窒素１００体積％の気体または窒素９０〜１００体積％未満、および水素０超過〜１０体積％を含む気体を意味する。
【００７０】
接着層を形成する段階は、接着層と電磁鋼板との間に酸化層がさらに生成されてもよい。接着層および酸化層については前述したので、重複する説明を省略する。このように、本発明の一実施形態による電磁鋼板製品の製造方法によって製造する場合、応力除去焼鈍（Ｓｔｒｅｓｓ  Ｒｅｌｉｅｆ  ａｎｎｅａｌｉｎｇ）後にも電磁鋼板自体の磁性（具体的には、鉄損、磁束密度など）が向上するだけでなく、接着コーティング層による高温接着性および高温耐油性に優れ、特に、応力除去焼鈍（Ｓｔｒｅｓｓ  Ｒｅｌｉｅｆ  Ａｎｎｅａｌｉｎｇ）後にも表面特性および接着特性が低下しない。
【００７１】
以下、本発明の好ましい実施例、これに対比される比較例、およびこれらの評価例を記載する。しかし、下記の実施例は本発明の好ましい一実施例に過ぎず、本発明が下記の実施例に限定されるものではない。
【００７２】
「実験例１」
接着コーティング組成物は、下記表１および表２に示しており、水溶性樹脂に置換されたナノ粒子の含有量は、水溶性樹脂の固形分１００重量％対比、１０重量％に固定し、粒子サイズは、置換されたナノ粒子の種類によって５ｎｍ〜５０ｎｍである。電磁鋼板（５０×５０ｍｍ、０．３５ｍｍｔ）を供試片として準備した。下記表１および表２にまとめられた成分から構成された接着コーティング溶液を、Ｂａｒ  ＣｏａｔｅｒおよびＲｏｌｌ  Ｃｏａｔｅｒを用いて、各準備された供試片に上部と下部に一定の厚さ（約５．０μｍ）に塗布し、４００℃で２０秒間硬化した後、空気中でゆっくり冷却させて、接着コーティング層を形成した。
【００７３】
接着コーティング層がコーティングされた電磁鋼板を高さ２０ｍｍに積層した後、５００Ｋｇｆの力で加圧して、２２０℃、６０分間熱融着した。融着条件下で得られた電磁鋼板を、応力除去焼鈍条件である７８０℃、窒素１００体積％の雰囲気で応力除去焼鈍を行った。条件別に熱融着された電磁鋼板の接着力と応力除去焼鈍を行った各電磁鋼板に対する剪断面引張法によって接着力を測定して、表３に示した。
【００７４】
その具体的な評価条件は次の通りである。
液安定性：各接着コーティング組成物を撹拌機によって３０分間強く撹拌させた後、撹拌なしに３０分間維持する。その後に、組成物内に沈殿やゲル（Ｇｅｌ）現象の有／無で判断した。
【００７５】
表面特性：各接着コーティング組成物によって形成された熱融着前のコーティング層に対して、絶縁性、耐食性、および密着性を総合的に観察して評価したもので、絶縁性、耐食性、および密着性がすべて優れている場合に非常に優秀、これらのうち２つの項目が優れている場合に優秀、１つの項目が優れている場合に普通、すべて劣っている場合に劣位と表現した。
【００７６】
接着力：上部／下部ジグ（ＪＩＧ）に一定の力で固定させた後、一定の速度で引っ張りながら積層されたサンプルの引張力を測定する装置を用いて、応力除去焼鈍前後の接着力をそれぞれ測定した。この時、測定された値は、積層されたサンプルの界面中における、最小接着力を有する界面が脱落する地点を測定した。応力除去焼鈍前後の接着力は、それぞれ異なる基準で評価した。熱融着後応力除去焼鈍前に測定した接着力が１．０ＭＰａ以上の時に非常に優秀、０．５ＭＰａ以上の時に優秀、０．２ＭＰａ以上の時に普通、０．１ＭＰａ以下の時に劣位と表現した。一方、応力除去焼鈍まで終えた後に測定した接着力が０．５ＭＰａ以上の時に非常に優秀、０．２ＭＰａ以上の時に優秀、０．１ＭＰａ以上の時に普通、０．０５ＭＰａ以下の時に劣位と表現した。
【００７７】
【表１】
2020502372.tif 000003
2020502372.tif 000004
【００７８】
【表２】
2020502372.tif 000005
2020502372.tif 000006
【００７９】
【表３】
2020502372.tif 000007
2020502372.tif 000008
2020502372.tif 000009
【００８０】
表１〜表３から分かるように、本願の構成成分および成分比率をすべて満足する実施例１〜実施例１０は、表面特性、応力除去焼鈍前の熱融着層の接着力および応力除去焼鈍後の接着層の接着力がすべて優れていることを確認することができる。
【００８１】
有機／無機複合体、金属リン酸塩、および添加剤から構成された接着コーティング組成物の溶液安定性は、ＣＮＴまたはカーボンブラック（実施例８、９）が添加される場合、やや劣る傾向を示しており、ＣＮＴおよびカーボンブラックを除いたその他の添加剤は、全般的に水溶性樹脂および金属リン酸塩との溶液安定性には優れている。熱融着は、温度２２０℃、加圧力５００Ｋｇｆ、加圧時間６０分でいずれも同一の条件で熱融着した後、接着力を評価した。全般的に金属リン酸塩と添加剤の注入含有量が高いほど、熱融着後の接着力はやや劣る傾向を示した。
【００８２】
熱融着された電磁鋼板を、焼鈍温度７８０℃、焼鈍時間１２０分、１００体積％のＮ２雰囲気で応力除去焼鈍後、接着力を評価した。応力除去焼鈍後の接着力は、応力除去焼鈍前の接着力対比、相対的に劣る傾向にある。これは、高温の応力除去焼鈍工程で水溶性樹脂が分解され、一枚一枚の間に気孔が存在して相対的に接着力が弱くなるためと分析される。しかし、応力除去焼鈍工程前に熱融着によって一枚一枚の間が非常に緻密に接着されていて、雰囲気（窒素、酸素、または一酸化炭素など）の侵入を防止して分解された樹脂の消失を最小化することによって、一枚一枚の電磁鋼板のボンディング層の間に依然として接着力を維持している。また、高温の雰囲気で水溶性樹脂が分解されながら電磁鋼板と接着コーティングとの界面間に酸化層が形成され、応力除去焼鈍過程で酸化物が成長することによって、応力除去焼鈍処理後にも一枚一枚の電磁鋼板の間の接着力が向上する。
【００８３】
反面、比較例１〜比較例３は、芳香族炭化水素を有していない樹脂を適用して、表面特性および応力除去焼鈍前の熱融着層の接着力は確保可能であるが、応力除去焼鈍（ＳＲＡ）後の接着層の接着力に劣ることを確認することができる。また、比較例４〜比較例７では、リン酸を除いて複合金属リン酸塩のみを用いて、応力除去焼鈍（ＳＲＡ）後の接着層の接着力に劣ることを確認することができる。
【００８４】
さらに、比較例８〜比較例１１では、結合強化剤を用いず、応力除去焼鈍（ＳＲＡ）後の接着層の接着力に劣ることを確認することができる。
また、比較例１２〜比較例１５では、複合金属リン酸塩を除いてリン酸のみから構成された組成を用いて、応力除去焼鈍（ＳＲＡ）後の接着層の接着力に劣ることを確認することができる。
【００８５】
「実験例２」
実験例１と同一に実施するが、接着コーティング溶液の成分および応力除去焼鈍条件を下記表４のように変更した。
【００８６】
【表４】
2020502372.tif 000010
【００８７】
図４は、実施例７において熱融着工程を終えた（ＳＲＡ工程前）、電磁鋼板製品の断面に対する走査電子顕微鏡（Ｓｃａｎｎｉｎｇ  Ｅｌｅｃｔｒｏｎ  Ｍｉｃｒｏｓｃｏｐｅ、ＳＥＭ）写真を示すものである。図４を参照すれば、実施例７において熱融着工程を終えた製品の断面は、熱融着層内に空き空間なく融着されたと観察される。図５では、熱融着層の厚さを測定した。５．５〜５．６μｍの厚さの熱融着層が形成されたことを確認した。
【００８８】
図６および図７では、熱融着層のＳｉ、およびＰ元素の分析結果をそれぞれ示した。図６および図７に示されるように、熱融着層内にＳｉおよびＰ元素が均一に分散していることを確認することができる。図８は、実施例７、８、１１および１２における熱融着後の、熱融着層の接着力の測定結果を示した。熱融着後、いずれも２．０〜２．５ＭＰａの優れた接着力を有することを確認することができる。
【００８９】
図９および図１０は、実施例７および１１における応力除去焼鈍後の、電磁鋼板製品の断面の走査電子顕微鏡（Ｓｃａｎｎｉｎｇ  Ｅｌｅｃｔｒｏｎ  Ｍｉｃｒｏｓｃｏｐｅ、ＳＥＭ）写真である。窒素雰囲気で応力除去焼鈍する場合、変性ガス雰囲気で応力除去焼鈍することに比べて空隙が少なく形成され、緻密な接着層が形成されることを確認することができた。
【００９０】
図１１は、実施例７における応力除去焼鈍後の、電磁鋼板製品の断面の走査電子顕微鏡（Ｓｃａｎｎｉｎｇ  Ｅｌｅｃｔｒｏｎ  Ｍｉｃｒｏｓｃｏｐｅ、ＳＥＭ）写真および厚さの測定結果である。電磁鋼板および接着層の間に２０５〜２１９ｎｍの酸化層が形成されていることを確認することができる。図１２〜図１７は、実施例７における応力除去焼鈍後の、電磁鋼板製品の断面の電子探針微細分析（ＥＰＭＡ）結果である。Ｐ、Ｓｉ、Ｃ、Ｆｅ、Ｋ、Ｏ、Ａｌなどの元素が接着層および酸化層に均一に分散していることを確認することができる。図１８〜図２３は、実施例１１における応力除去焼鈍後の、電磁鋼板製品の断面の電子探針微細分析（ＥＰＭＡ）結果である。Ｐ、Ｓｉ、Ｃ、Ｆｅ、Ｋ、Ｏ、Ａｌなどの元素が接着層および酸化層に均一に分散していることを確認することができる。図２４は、実施例７、８、１１および１２における応力除去焼鈍後の、接着層の接着力の測定結果である。変性ガス雰囲気で応力除去焼鈍する場合、窒素雰囲気で応力除去焼鈍するものに接着力が高く測定された。弱酸化性の変性ガス雰囲気によって接着層内に混合リン酸塩と金属成分がさらに強固な酸化層を形成して接着力が向上するためと分析される。
【００９１】
本発明は、上記の実施例に限定されるものではなく、互いに異なる多様な形態で製造可能であり、本発明の属する技術分野における通常の知識を有する者は、本発明の技術的な思想や必須の特徴を変更することなく他の具体的な形態で実施可能であることを理解するであろう。そのため、以上に述べた実施例はあらゆる面で例示的なものであり、限定的ではない。
【符号の説明】
【００９２】
１００    電磁鋼板製品
１０    電磁鋼板
２０    酸化層
３０    接着層
【図１】
2020502372.tif 000011
【図２】
2020502372.tif 000012
【図３】
2020502372.tif 000013
【図４】
2020502372.tif 000014
【図５】
2020502372.tif 000015
【図６】
2020502372.tif 000016
【図７】
2020502372.tif 000017
【図８】
2020502372.tif 000018
【図９】
2020502372.tif 000019
【図１０】
2020502372.tif 000020
【図１１】
2020502372.tif 000021
【図１２】
2020502372.tif 000022
【図１３】
2020502372.tif 000023
【図１４】
2020502372.tif 000024
【図１５】
2020502372.tif 000025
【図１６】
2020502372.tif 000026
【図１７】
2020502372.tif 000027
【図１８】
2020502372.tif 000028
【図１９】
2020502372.tif 000029
【図２０】
2020502372.tif 000030
【図２１】
2020502372.tif 000031
【図２２】
2020502372.tif 000032
【図２３】
2020502372.tif 000033
【図２４】
2020502372.tif 000034
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
全体固形分１００重量％基準で、
芳香族炭化水素を含む樹脂１０〜５０重量％、
芳香族炭化水素を含む樹脂に無機ナノ粒子が置換された有機／無機複合体５〜４０重量％、
複合金属リン酸塩１０〜３０重量％、
リン酸５〜５０重量％、および
結合強化剤１〜１５重量％を含むことを特徴とする電磁鋼板接着コーティング組成物。
【請求項２】
前記芳香族炭化水素は、ベンゼン、トルエン、キシレン、ナフタレン、アントラセン、およびベンゾピレンの中から選択される１種以上を含むことを特徴とする請求項１に記載の電磁鋼板接着コーティング組成物。
【請求項３】
前記芳香族炭化水素を含む樹脂は、エポキシ系樹脂、シロキサン系樹脂、アクリル系樹脂、フェノール系樹脂、スチレン系樹脂、ビニル系樹脂、エチレン系樹脂、およびウレタン系樹脂の中から選択される１種以上を含むことを特徴とする請求項１または２に記載の電磁鋼板接着コーティング組成物。
【請求項４】
前記芳香族炭化水素を含む樹脂は、重量平均分子量が１，０００〜１００，０００であり、軟化点（Ｔｇ）が３０〜１５０℃であることを特徴とする請求項１乃至３のいずれか一項に記載の電磁鋼板接着コーティング組成物。
【請求項５】
前記無機ナノ粒子は、ＳｉＯ２、Ａｌ２Ｏ３、ＴｉＯ２、ＭｇＯ、ＺｎＯ、ＣａＯ、およびＺｒＯ２のうちの１種以上を含むことを特徴とする請求項１乃至４のいずれか一項に記載の電磁鋼板接着コーティング組成物。
【請求項６】
前記無機ナノ粒子は、前記有機／無機複合体内に１０〜５０重量％置換されたことを特徴とする請求項１乃至５のいずれか一項に記載の電磁鋼板接着コーティング組成物。
【請求項７】
前記複合金属リン酸塩は、第１リン酸アルミニウム（Ａｌ（Ｈ３ＰＯ４）３）、第１リン酸コバルト（Ｃｏ（Ｈ３ＰＯ４）２）、第１リン酸カルシウム（Ｃａ（Ｈ３ＰＯ４）２）、第１リン酸亜鉛（Ｚｎ（Ｈ３ＰＯ４）２）、および第１リン酸マグネシウム（Ｍｇ（Ｈ３ＰＯ４）２）のうちの１種以上を含むことを特徴とする請求項１乃至６のいずれか一項に記載の電磁鋼板接着コーティング組成物。
【請求項８】
前記結合強化剤は、酸化物、水酸化物、カーボンナノチューブ（ＣＮＴ）、カーボンブラック、顔料、およびカップリング剤の中から選択される１種以上を含むことを特徴とする請求項１乃至７のいずれか一項に記載の電磁鋼板接着コーティング組成物。
【請求項９】
複数の電磁鋼板と、
前記複数の電磁鋼板の間に位置する熱融着層とを含み、
前記熱融着層は、芳香族炭化水素を含む樹脂１０〜５０重量％、芳香族炭化水素を含む樹脂に無機ナノ粒子が置換された有機／無機複合体５〜４０重量％、複合金属リン酸塩１０〜３０重量％、リン酸５〜５０重量％、および結合強化剤１〜１５重量％を含むことを特徴とする電磁鋼板積層体。
【請求項１０】
複数の電磁鋼板と、
前記複数の電磁鋼板の間に位置する接着層とを含み、
前記接着層は、Ｐ：１０〜３０重量％、Ｓｉ、Ｔｉ、Ｚｒ、Ａｌ、Ｃｏ、Ｃａ、Ｚｎ、およびＭｇから選択される１種以上の金属：１０〜３０重量％、Ｎ：１〜１０重量％、Ｃ：１〜１０重量％、および残部としてＯを含むことを特徴とする電磁鋼板製品。
【請求項１１】
前記接着層は、無機物を５０〜９０重量％および有機物を１０〜５０重量％を含むことを特徴とする請求項１０に記載の電磁鋼板製品。
【請求項１２】
前記接着層は、Ｃｕ、Ｃｒ、Ｆｅ、Ｂ、Ｓｉ、Ｎａ、およびＫのうちの１種以上を１〜２０重量％さらに含むことを特徴とする請求項１０または１１に記載の電磁鋼板製品。
【請求項１３】
前記接着層は、Ｐの炭化物、窒化物、または酸化物、およびＡｌ、Ｃｏ、Ｃａ、Ｚｎ、およびＭｇから選択される１種以上の金属の炭化物、窒化物、または酸化物を含むことを特徴とする請求項１０乃至１２のいずれか一項に記載の電磁鋼板製品。
【請求項１４】
前記接着層は、接着層の断面面積に対して、前記接着層内の無機成分が互いに凝集して粒径３０ｎｍ以上の凝集体を形成した面積分率が０．１以下であることを特徴とする請求項１０乃至１３のいずれか一項に記載の電磁鋼板製品。
【請求項１５】
前記接着層は、前記接着層の断面面積に対して、気孔の占める面積の分率が０．５以下であることを特徴とする請求項１０乃至１４のいずれか一項に記載の電磁鋼板製品。
【請求項１６】
前記接着層の厚さは０．５〜２５μｍであることを特徴とする請求項１０乃至１５のいずれか一項に記載の電磁鋼板製品。
【請求項１７】
前記接着層の硬度はロックウェル硬度基準５以上であることを特徴とする請求項１０乃至１６のいずれか一項に記載の電磁鋼板製品。
【請求項１８】
前記電磁鋼板および前記接着層の間に位置する酸化層をさらに含むことを特徴とする請求項１０乃至１７のいずれか一項に記載の電磁鋼板製品。
【請求項１９】
前記酸化層は、Ｐ：１０〜３０重量％、Ｓｉ、Ｔｉ、Ｚｒ、Ａｌ、Ｃｏ、Ｃａ、Ｚｎ、およびＭｇから選択される１種以上の金属：１０〜３０重量、および残部としてＯを含むことを特徴とする請求項１８に記載の電磁鋼板製品。
【請求項２０】
前記酸化層の厚さは１０〜５００ｎｍであることを特徴とする請求項１８または１９に記載の電磁鋼板製品。
【請求項２１】
前記酸化層の硬度はロックウェル硬度基準２０以上であることを特徴とする請求項１８乃至２０のいずれか一項に記載の電磁鋼板製品。
【請求項２２】
前記酸化層と前記電磁鋼板との界面から電磁鋼板の内部方向に１０μｍ以内で生成された酸化物の面積分率が０．０５以下であることを特徴とする請求項１８乃至２１のいずれか一項に記載の電磁鋼板製品。
【請求項２３】
前記酸化層と前記電磁鋼板との界面から前記電磁鋼板の内部方向に１０μｍ以内で生成された酸化物の平均粒径は０．０１〜５μｍであることを特徴とする請求項１８乃至２２のいずれか一項に記載の電磁鋼板製品。
【請求項２４】
請求項１に記載の接着コーティング組成物を準備する段階と、
前記接着コーティング組成物を電磁鋼板の表面にコーティングした後、硬化させて接着コーティング層を形成する段階と、
前記接着コーティング層が形成された複数の電磁鋼板を積層し、熱融着して熱融着層を形成する段階と、
熱融着された電磁鋼板積層体を応力除去焼鈍して、接着層を形成する段階と、を含むことを特徴とする電磁鋼板製品の製造方法。
【請求項２５】
前記接着コーティング層を形成する段階は、
２００〜６００℃の温度範囲で行われることを特徴とする請求項２４に記載の電磁鋼板製品の製造方法。
【請求項２６】
前記熱融着層を形成する段階は、
１５０〜３００℃の温度、０．５〜５．０ＭＰａの圧力、および０．１〜１２０分の加圧条件で熱融着することを特徴とする請求項２４または２５に記載の電磁鋼板製品の製造方法。
【請求項２７】
前記熱融着層を形成する段階は、
昇温段階および融着段階を含み、昇温段階の昇温速度は１０℃／分〜１０００℃／分であることを特徴とする請求項２４乃至２６のいずれか一項に記載の電磁鋼板製品の製造方法。
【請求項２８】
前記熱融着層の収縮率が０．１％以下であることを特徴とする請求項２４乃至２７のいずれか一項に記載の電磁鋼板製品の製造方法。
（ただし、収縮率は、（［熱融着層を形成する段階の前の接着コーティング層の厚さ］−［熱融着層を形成する段階の後の熱融着層の厚さ］）／［熱融着層を形成する段階の前の接着コーティング層の厚さ］で計算される。）
【請求項２９】
前記接着層を形成する段階は、５００〜９００℃の温度で３０〜１８０分間行われることを特徴とする請求項２４乃至２８のいずれか一項に記載の電磁鋼板製品の製造方法。
【請求項３０】
前記接着層を形成する段階は、変性気体または窒素（Ｎ２）気体雰囲気で行われることを特徴とする請求項２４乃至２９のいずれか一項に記載の電磁鋼板製品の製造方法。
【請求項３１】
前記接着層を形成する段階は、液化天然ガス（ＬＮＧ）１０〜３０体積％および空気７０〜９０体積％を含む変性気体雰囲気で行われることを特徴とする請求項２４乃至３０のいずれか一項に記載の電磁鋼板製品の製造方法。
【請求項３２】
前記接着層を形成する段階において、前記接着層と前記電磁鋼板との間に酸化層がさらに生成されることを特徴とする請求項２４乃至３１のいずれか一項に記載の電磁鋼板製品の製造方法。
【手続補正２】
【補正対象書類名】明細書
【補正対象項目名】００７８
【補正方法】変更
【補正の内容】
【００７８】
【表２】
2020502372.tif 000035
2020502372.tif 000036
【手続補正３】
【補正対象書類名】明細書
【補正対象項目名】００７９
【補正方法】変更
【補正の内容】
【００７９】
【表３】
2020502372.tif 000037
2020502372.tif 000038
【国際調査報告】
2020502372.tif 000039
2020502372.tif 000040
2020502372.tif 000041
2020502372.tif 000042